(57)【要約】【課題】有機と無機材料を結合した電気変色モジュールとそのモジュールを結合した表示装置を提供する。【解決手段】表示装置であって、電気変色モジュールを映像表示モジュールの表面に取付け、電気変色モジュールは第１透明基板と第２透明基板とを含み、当該基板の間に透明導電素子と電気変色層を設け、かつ電気変色層は有機と無機材料を溶剤に溶かして仕上げる。有機と無機材料間の電子の移動と伝送によって、材料内部のイオン価が改変され、イオン価は電子の提供によって還元を引き起し、電子が消えることによって酸化を引き起こし、変色現象を発生する。変色の速度がより速く、均一のほか、駆動電圧が小さいなどの長所を有する。【選択図】図３
2012042922.tif 000002
【特許請求の範囲】
【請求項１】
上部表面に少なくとも第１透明導電素子を設けられた第１透明基板と、
第２透明基板と、
前記第１透明基板と前記第２透明基板との間設ける電気変色層とを備え、
前記電気変色層は、有機材料と無機材料を溶かしてなることを特徴とする、有機と無機材料を結合した電気変色モジュール。
【請求項２】
前記有機材料は酸化還元指示薬（Ｒｅｄｏｘ Ｉｎｄｉｃａｔｏｒ）または酸塩基指示薬（ａｃｉｄ−ｂａｓｅ  ｉｎｄｉｃａｔｏｒ）であることを特徴とする、請求項１記載の有機と無機材料を結合した電気変色モジュール。
【請求項３】
前記酸化還元指示薬はメチレンブルー（Ｍｅｔｈｙｌｅｎｅ  ｂｌｕｅ，  Ｃ16Ｈ18ＣｌＮ3Ｓ  ３Ｈ2Ｏ）、ジクロロフェノールインドフェノールナトリウム（ＤｉｃｈＩｏｒｏｐｈｅｎｏＩｉｎｄｏｐｈｅｎｏＩ  ｓｏｄｉｕｍ，  Ｃ12Ｈ6Ｃｌ2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−ジフェニルベンジジン（Ｎ，Ｎ’−ＤｉｐｈｅｎｙＩｂｅｎｚｉｄｉｎｅ，  20Ｈ20Ｎ2）またはメチルビオローゲン（ＭｅｔｈｙＩ  ＶｉｏＩｏｇｅｎ）であることを特徴とする、請求項２記載の有機と無機材料を結合した電気変色モジュール。
【請求項４】
前記酸塩基指示薬はバリアミンブルーＢジアゾニウム塩（Ｖａｒｉａｍｉｎｅ  ＢＩｕｅ  Ｂ  Ｄｉａｚｏｎｉｕｍ  ｓａＩｔ，Ｃ13Ｈ12ＣｌＮ3Ｏ）であることを特徴とする、請求項２記載の有機と無機材料を結合した電気変色モジュール。
【請求項５】
前記無機材料は遷移元素の酸化物、硫化物、塩化物または水酸化物であることを特徴とする、請求項１記載の有機と無機材料を結合した電気変色モジュール。
【請求項６】
前記遷移金属は銅亜族（ＩＢ）、亜鉛亜族（ＩＩＢ）、スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）と白金系（第５，６周期ＶＩＩＩＢ）であることを特徴とする、請求項５記載の有機と無機材料を結合した電気変色モジュール。
【請求項７】
前記無機材料はハロゲン族（ＶＩＩＡ）、酸素族（ＶＩＡ）、窒素族（ＶＡ）、カーボン族（ＩＶＡ）、ホウ素族（ＩＩＩＡ）、アルカリ土族（ＩＩＡ）またはアルカリ金属族（ＩＡ）などの無機派生物であることを特徴とする、請求項１記載の有機と無機材料を結合した電気変色モジュール。
【請求項８】
前記無機材料は塩化第一鉄（ＦｅＣｌ2）、塩化第二鉄（ＦｅＣｌ3）、三塩化チタン（ＴｉＣｌ3）または四塩化チタン（ＴｉＣｌ4）、塩化ビスマス（ＩＩＩ）（ＢｉＣｌ3）、塩化銅（ＣｕＣｌ2）または臭化リチウム（ＬｉＢｒ）であることを特徴とする、請求項１記載の有機と無機材料を結合した電気変色モジュール。
【請求項９】
前記溶剤の材料はジメチルスルホキシド[（ＣＨ3）2ＳＯ]、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリル、ヒドロキシプロピオニトリル、ジメチルホルムアミ、Ｎ−メチルピロリジンケトン、スルホラン、３−メチルスルホランまたはその混合物を用いることを特徴とする、請求項１記載の有機と無機材料を結合した電気変色モジュール。
【請求項１０】
前記電気変色層は、一種の非活性導電塩をさらに備えることを特徴とする、請求項１記載の有機と無機材料を結合した電気変色モジュール。
【請求項１１】
前記非活性導電塩はリチウム、ナトリウムまたはテトラアルキルアミン塩であることを特徴とする、請求項１０記載の有機と無機材料を結合した電気変色モジュール。
【請求項１２】
前記第１透明導電素子が複数あるときは、間隔を置いて前記第１透明基板に設置することを特徴とする、請求項１記載の有機と無機材料を結合した電気変色モジュール。
【請求項１３】
前記第２透明基板は、第２透明導電素子をさらに備えることを特徴とする、請求項１記載の有機と無機材料を結合した電気変色モジュール。
【請求項１４】
前記第１透明導電素子、前記第２透明導電素子が複数あるときは、間隔を置いて前記第１透明基板、前記第２透明基板に設置することを特徴とする、請求項１３記載の有機と無機材料を結合した電気変色モジュール。
【請求項１５】
平面映像と立体映像の表示に用いる映像表示モジュールと、
前記映像表示モジュールの表面に設ける電気変色モジュールと含む表示装置であって、
前電気変色モジュールは、
表面に少なくとも第１透明導電素子を設けられた第１透明基板と、
第２透明基板と、
有機材料と無機材料を混ぜ合わせて溶剤に溶かして、間隔置きに前記第１透明基板と前記第２透明基板との間設ける電気変色層とを備えることを特徴とする、表示装置。
【請求項１６】
前記有機材料は酸化還元指示薬（Ｒｅｄｏｘ Ｉｎｄｉｃａｔｏｒ）または酸塩基指示薬（ａｃｉｄ−ｂａｓｅ  ｉｎｄｉｃａｔｏｒ）であることを特徴とする、請求項１５記載の表示装置。
【請求項１７】
前記酸化還元指示薬はメチレンブルー（Ｍｅｔｈｙｌｅｎｅ  ｂｌｕｅ，  Ｃ16Ｈ18ＣｌＮ3Ｓ  ３Ｈ2Ｏ）、ジクロロフェノールインドフェノールナトリウム（ＤｉｃｈＩｏｒｏｐｈｅｎｏＩｉｎｄｏｐｈｅｎｏＩ  ｓｏｄｉｕｍ，  Ｃ12Ｈ6Ｃｌ2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−ジフェニルベンジジン（Ｎ，Ｎ’−ＤｉｐｈｅｎｙＩｂｅｎｚｉｄｉｎｅ，  Ｃ20Ｈ20Ｎ2）またはメチルビオローゲン（ＭｅｔｈｙＩ  ＶｉｏＩｏｇｅｎ）であることを特徴とする、請求項１６記載の表示装置。
【請求項１８】
前記酸塩基指示薬はバリアミンブルーＢジアゾニウム塩（Ｖａｒｉａｍｉｎｅ  ＢＩｕｅ  Ｂ  Ｄｉａｚｏｎｉｕｍ  ｓａＩｔ，Ｃ13Ｈ12ＣｌＮ3Ｏ）であることを特徴とする、請求項１６記載の表示装置。
【請求項１９】
前記無機材料は遷移元素の酸化物、硫化物、塩化物または水酸化物であることを特徴とする、請求項１５記載の表示装置。
【請求項２０】
前記遷移元素は銅亜族（ＩＢ）、亜鉛亜族（ＩＩＢ）、スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）と白金系（第５，６周期ＶＩＩＩＢ）であることを特徴とする、請求項１９記載の表示装置。
【請求項２１】
前記無機材料はハロゲン族（ＶＩＩＡ）、酸素族（ＶＩＡ）、窒素族（ＶＡ）、カーボン族（ＩＶＡ）、ホウ素族（ＩＩＩＡ）、アルカリ土族（ＩＩＡ）またはアルカリ金属族（ＩＡ）などの無機派生物であることを特徴とする、請求項１５記載の、表示装置。
【請求項２２】
前記無機材料は塩化第一鉄（ＦｅＣｌ2）、塩化第二鉄（ＦｅＣｌ3）、三塩化チタン（ＴｉＣｌ3）または四塩化チタン（ＴｉＣｌ4）、塩化ビスマス（ＩＩＩ）（ＢｉＣｌ3）、塩化銅（ＣｕＣｌ2）または臭化リチウム（ＬｉＢｒ）であることを特徴とする、請求項１５記載の表示装置。
【請求項２３】
前記溶剤の材料は、ジメチルスルホキシド[（ＣＨ3）2ＳＯ]、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリル、ヒドロキシプロピオニトリル、ジメチルホルムアミ、Ｎ−メチルピロリジンケトン、スルホラン、３−メチルスルホランまたはその混合物を用いることを特徴とする、請求項１５記載の表示装置。
【請求項２４】
前記電気変色層は、非活性導電塩をさらに備えることを特徴とする、請求項１５記載の表示装置。
【請求項２５】
前記非活性導電塩はリチウム、ナトリウムまたはテトラアルキルアミン塩であることを特徴とする、請求項２４記載の表示装置。
【請求項２６】
前記電気変色層は、電気変色インキを形成するため、さらに導電高分子材料を混入されていることを特徴とする、請求項１５記載の表示装置。
【請求項２７】
前記第１透明導電素子が複数あるときは、間隔置きに前記第１透明基板上に設置することを特徴とする、請求項１５記載の表示装置。
【請求項２８】
前記電気変色層は、前記第１透明導電素子の間に設け、かつ前記第１透明導電素子によって前記電気変色層を仕切ることを特徴とする、請求項２７記載の表示装置。
【請求項２９】
前記第１透明導電素子は、さらに複数の収容溝を形成し、前記電気変色層を前記収容溝に設けることを特徴とする、請求項２７記載の表示装置。
【請求項３０】
前記第１透明導電素子は、交互に正、負電圧を印加することを特徴とする、請求項２７記載の表示装置。
【請求項３１】
前記第１透明導電素子の表面はバリアユニットをさらに設けられ、前記第１透明導電素子の上部表面を被せることを特徴とする、請求項２７記載の表示装置。
【請求項３２】
前記バリアユニットは、フォトレジストであることを特徴とする、請求項３１記載の表示装置。
【請求項３３】
前記透明基板の間は、さらに間隔置きに複数に配置する、前記バリアユニットを設け、前記電気変色層を前記バリアユニットの間に設置することを特徴とする、請求項１５記載の表示装置。
【請求項３４】
前記バリアユニットは、フォトレジストであることを特徴とする、請求項３３記載の表示装置。
【請求項３５】
前記第２透明導電素子の表面は、さらに、少なくとも一つの前記第２透明導電素子を設けられていることを特徴とする、請求項１５記載の表示装置。
【請求項３６】
前記第１、第２透明導電素子が複数あるときは、間隔置きに前記第１、第２透明基板の対向表面に設け、かつ各前記電気変色層は各組の前記第１、第２透明導電素子の電気導通によって色変化することを特徴とする、請求項３５記載の表示装置。
【請求項３７】
前記第１透明導電素子と前記第２透明導電素子が複数あるときは、順を追って前記透明基板の間に配列し、前記電気変色層は前記第１透明導電素子と前記第２透明導電素子との間に設けることを特徴とする、請求項３５記載の表示装置。
【請求項３８】
前記透明基板は、さらに間隔置きに複数に配置する前記バリアユニットを設け、前記電気変色層をそれぞれ前記バリアユニットの間に設置することを特徴とする、請求項３５記載の表示装置。
【請求項３９】
前記バリアユニットは、フォトレジストであることを特徴とする、請求項３８記載の表示装置。
【請求項４０】
前記第１透明導電素子が複数あるときは、前記第１透明導電素子の上部表面を被せるため、さらに複数のバリアユニットを設けることを特徴とする、請求項３５記載の表示装置。
【請求項４１】
前記バリアユニットは、フォトレジストであることを特徴とする、請求項４０記載の表示装置。
【請求項４２】
前記第２透明導電素子が複数あるときは、間隔置きに前記第２透明基板の上部表面に設け、かつ交互に正、負電圧を印加し、前記第２透明導電素子より正電圧を印加することを特徴とする、請求項３５記載の表示装置。
【発明の詳細な説明】
【技術分野】
【０００１】
本発明は光電装置の分野に関し、特に有機と無機材料を結合した電気変色モジュールとその電気変色モジュールを適用した表示装置に関する。
【背景技術】
【０００２】
電気変色（Ｅｌｅｃｔｒｏｃｈｒｏｍｉｓｍ，  ＥＣ）材料は電流または電場の作用により、電気変色材料が光吸収または光散乱を発生し、色に可逆性変色を引き起こすことをいう。図１に示すように、公知技術の電気変色モジュール３は第１透明基板３１と第２透明基板３２との間にそれぞれ第１透明導電素子３１１と第２透明導電素子３２１を設けられ、第１透明基板３１と第２透明基板３２との間に電解質層３４と電気変色層３３を設けられている。または図２に示すように、もう一つの電気変色層３３をさらに設け、かつ電気変色層３３は電解質層と第２透明導電素子３２１との間に位置し、イオン格納層と補助変色層にする。電気変色材料は無機電気変色材料と有機電気変色材料に分ける。実務応用において、以下の特性を有する。イ、電気化学酸化還元可逆性が優れる。ロ、色変化のレスポンスが速い。ハ、色変化に可逆性を有する。ニ、色変化の敏感度が高い。ホ、ライフサイクルが長い。ヘ、一定の記憶保持機能を有する。ト、化学安定性が優れるなどの特性を有する。
【０００３】
公知技術の電気変色モジュール３の材料はすべて遷移元素酸化物または水酸化物あるいはその派生物を無機の固体膜に仕上げ、もしくはそれを有機化合物／電解質材料に混ぜ合わせて複合材に仕上げた上、電子と外部提供のイオンソース（電解質または第２変色材料）により、イオンが格子に進入して、変色効果を実現する。たとえば、酸化タングステン（ＷＯ3）、水酸化ニッケル［Ｎｉ（ＯＨ）2]、フェロシアン化第二鉄などがある。
【０００４】
前述電気変色材料のほか、無機電気変色材料の性能が安定しており、光の吸収変化はイオンと電子両方を注入と両方を抽出するによって引き起こされる。有機電気変色材料は、ポリアリニン、ビオロゲンと希土類フタロシアニンなどを含み、色は多様な豊富性を有し、同じく有機物の酸化還元反応による。無機材料に比べて、反応速度は速いが、環境保護と毒性の問題がある。前述公知技術の電気変色機制と構造の特許は、中華民国特許公報第Ｉ２７３１３１号（特許文献１）電気変色フィルム、中華民国特許公報第Ｉ２８９２３６号（特許文献２）電気変色表示装置などがある。
【０００５】
一方、通常の立体映像表示技術の原理は両眼の像差（Ｂｉｎｏｃｕｌａｒ  ｄｉｓｐａｒｉｔｙ）を利用し、右目と左目がそれぞれ異なる映像を受信して、脳内にて一つの立体映像に統合する。裸眼立体表示技術の構造はレンチキュラーレンズ（Ｌｅｎｔｉｃｕｌａｒ）と光学バリア（Ｂａｒｒｉｅｒ）の２種類に大きく分けることができる。さらに、電気変色材料を利用し光学バリア（Ｂａｒｒｉｅｒ）を実現すると共に、立体像または平面像の表示切り換え機能を備えた立体映像表示モジュールに関する特許は以下のとおりである。
【０００６】
中華民国特許公報第Ｍ３６８０８８号整合式電気変色２Ｄ／３Ｄ表示装置（特許文献３）、中華民国特許公報第Ｍ３７１９０２号２Ｄ平面像／３Ｄ立体映像表示画面切り換え可能な表示装置（特許文献４）、中華民国特許公報第Ｉ２９６７２３号立体映像を表示可能な液晶パネルのカラーフィルタとその製造方法（特許文献５）、米国特許公報第２００６０８７４９９号Ａｕｔｏｓｔｅｒｅｏｓｃｏｐｉｃ  ３Ｄ  ｄｉｓｐｌａｙ  ｄｅｖｉｃｅ  ａｎｄ  ｆａｂｒｉｃａｔｉｏｎ  ｍｅｔｈｏｄ  ｔｈｅｒｅｏｆ（特許文献６）などがある。
【先行技術文献】
【特許文献】
【０００７】
【特許文献１】中華民国特許公報第Ｉ２７３１３１号
【特許文献２】中華民国特許公報第Ｉ２８９２３６号
【特許文献３】中華民国特許公報第Ｍ３６８０８８号
【特許文献４】中華民国特許公報第Ｍ３７１９０２号
【特許文献５】中華民国特許公報第Ｉ２９６７２３号
【特許文献６】米国特許公報第２００６０８７４９９号
【発明の概要】
【発明が解決しようとする課題】
【０００８】
前述特許のすべては電気変色材料を立体映像表示の視差バリア装置として利用されている。そのうち、Ｍ３６８０８８（特許文献３）とＭ３７１９０２（特許文献４）の構造の共通な欠陥として、電気変色装置に必要な電解質層を設けておらず、イオンを電気変色層に提供する電解質層がないため、電気変色装置には酸化または還元の可逆反応を引き起して変色または褪色する変化はできない。このため、前述特許は実務に実施不可能であろう。さらに、視差バリア装置の透明電極層と電気変色材料層ともグリッドパターン構造である。生産過程において、層ごとに塗布、スパッターリングまたはエッチングを実施した上、各層間には精確に位置合わせる必要があり、生産プロセスが極めて複雑である。さらに、各積層ともグリッドパターン構造のため、グリッド同士の中間部に中空区域を形成し全体の光透過、屈折または反射に影響する。ただ一般の２Ｄ表示も表示装置の映像品質に影響を与え、色差または輝度不均一の問題を引き起こす。一方、Ｉ２９６７２３（特許文献５）は液晶表示装置に埋め込み、カラーフィルタを成形する構造である。前述すべての特許の電気変色層とも公知技術の電気変色材料および変色機制が使用されており、大きい駆動電圧を要するため、材料欠陥を引き起こしやすく、かつ使用寿命が短いなどの問題が残されている。
【課題を解決するための手段】
【０００９】
前記ニーズについて、発明者が鋭意研究し、発明者の当分野における長年の経験に基づいて、斬新な有機と無機材料を結合した電気変色モジュールとそのモジュールを結合した表示装置を考案した。
【００１０】
本発明の一つの目的は、厚みを軽減でき、かつ生産プロセスを簡素化できる電気変色モジュールを提供する。
【００１１】
本発明もう一つの目的は、電解質層を新たに設けることが不要な電気変色モジュールを提供する。
【００１２】
本発明もう一つの目的は、高速に変色／褪色でき、ライフサイクルが長く、かつ駆動電圧が小さい電気変色モジュールを提供する。
【００１３】
本発明のまた一つの目的は、有機／無機電気変色材料の長所を擁しながら、その欠点を有しない電気変色モジュールを提供する。
【００１４】
前述目的を達成するため、本発明の電気変色モジュールの変色材料は溶剤の中に、有機材料と無機材料を混ぜ合わせてなる。そのうち、有機材料は酸化還元指示薬、酸塩基指示薬であり、無機材料は遷移元素（スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金系（ＶＩＩＩ）などを含む）酸化物、硫化物、塩化物、水酸化物などの無機派生物、およびハロゲン族（ＶＩＩＡ）、酸素基（ＶＩＡ）、窒素族（ＶＡ）、カーボン族（ＩＶＡ）、ボロン族（ＩＩＩＡ）、アルカリ土族（ＩＩＡ）、アルカリ金属族（ＩＡ）など無機派生物のいずれかを含む。変色の機制は有機、無機材料によって相互補完体系を形成する。この体系において、導電素子から電子を提供することによって、電気変色材料の有機材料に還元反応を引き起こし、還元後その自由基またはイオン状態の電位差と無機材料の電位差とが異なる。よって、電子が自然に有機イオンから無機イオンに移動し、材料の価が改変し変色を引き起こす。材料の価は電子の提供を受け還元を引き起し、電子が消えることにより酸化を引き起こす概念に基づき、電気変色の速度が速く、均一、かつ駆動電圧が小さい、寿命が長い。
【００１５】
前記目的を達成するため、本発明の有機と無機材料を結合した電気変色モジュールは、主に第１透明基板、第２透明基板、前記透明基板の間に設ける電気変色層と、透明導電素子、とを備える。透明導電素子は第１透明基板の表面または第２透明基板の表面あるいは第１透明基板と第２透明基板の対向表面に設けることもできる。電気変色層は透明導電素子から電子の提供を受け、構造中のイオン価を改変し変色する。
【００１６】
本発明もう一つの目的は、前記電気変色モジュールを使用した２Ｄ映像と３Ｄ映像の切り換え機能を備える表示装置を提供する。
【００１７】
本発明さらに一つの目的は、電気変色モジュールと電極との接触面積を増やし、変色速度を向上する表示装置を提供する。
【００１８】
前述目的を達成するため、本発明は前述電気変色モジュールを映像表示モジュールと組合せして、表示装置を形成する。表示装置は平面像を立体映像に切り換え表示したとき、表示する映像は左目用の映像と右目用の映像に分けられる。このとき、透明導電素子は電気導通されることによって電気変色層の色は、透明から暗色の遮光区域に切り換わり、電気変色モジュールの間隔置きの配列状態に従い、電気変色モジュールに間隔置きに配列した複数の遮光区域を形成し、当該遮光区域を通過した映像は左目用の映像と右目用の映像に分けて、遮光区域によって一部の重なり映像区域を削除し、干渉縞のない立体映像を肉眼で視聴することができる。
【００１９】
前記目的を達成するため、電気変色モジュールを立体映像表示装置のマスクに適用したとき、前述電気変色層を複数に間隔置きに配列しモジュールに取付ける。当該電気変色モジュールは３つの設置方式がある。第１方式は導電高分子を混ぜてスクリーン印刷により設ける。第２方式は、バリアユニットにより電気変色層を複数の細長片状に配列する。第３方式は、透明導電素子をそのままバリアユニットに使用する。前述３つの方式を利用することにより、当該電気変色層に格子状の遮光区域を作り上げて、光学バリア（Ｂａｒｒｉｅｒ）を形成する。
通常、立体映像の表示は、レンチキュラーレンズ（ＬｅｎｔｉｃｕＩａｒ）または光学バリア（Ｂａｒｒｉｅｒ）この２種類の装置を表示装置に追加することによって実現するものがほとんどである。これに対して、本発明の有機と無機材料を結合した電気変色モジュールとそのモジュールを結合した表示装置によれば、立体映像を表示するときに、表示装置より左目用の映像と右目用の映像を分けた立体映像を表示そのまま表示できる。
【図面の簡単な説明】
【００２０】
【図１】公知技術の電気変色モジュールの断面視図（その１）である。
【図２】公知技術の電気変色モジュールの断面視図（その２）である。
【図３】本発明実施例１の立体分解態様図である。
【図４】本発明実施例１の透明導電素子の構造態様図（その１）である。
【図５】本発明実施例１の透明導電素子の構造態様図（その２）である。
【図６】本発明実施例１の透明導電素子の構造態様図（その３）である。
【図７】本発明実施例２の立体分解態様図ある。
【図８】本発明実施例２の透明導電素子の構造態様図（その１）である。
【図９】本発明実施例２の透明導電素子の構造態様図（その２）である。
【図１０】本発明実施例３の透明導電素子の構造態様図（その１）である。
【図１１】本発明実施例３の透明導電素子の構造態様図（その２）である。
【図１２】本発明実施例４の立体分解態様図ある。
【図１３】本発明実施例４の断面視図である。
【図１４】本発明実施例５の断面視図である。
【図１５】本発明実施例５の透明導電素子の構造態様図である。
【図１６】本発明実施例６の断面視図である。
【図１７】本発明実施例６の透明導電素子の構造上面図（その１）である。
【図１８】本発明実施例６の透明導電素子の構造立体図（その１）である。
【図１９】本発明実施例６の透明導電素子の構造立体図（その２）である。
【図２０】本発明実施例６の透明導電素子の構造上面図（その２）である。
【図２１】本発明実施例７の断面視図である。
【図２２】本発明実施例７の透明導電素子の構造上面図である。
【図２３】本発明実施例７の透明導電素子の構造立体図である。
【図２４】本発明実施例８の断面視図である。
【図２５】本発明実施例９の断面視図である。
【図２６】本発明実施例１０の断面視図である。
【図２７】本発明実施例１１の断面視図である。
【図２８】本発明実施例１２の断面視図である。
【図２９】本発明実施例１３の断面視図である。
【発明を実施するための形態】
【００２１】
本発明の内容のさらなる理解を図るため、以下に図面を参照ながら本発明について詳しく説明する。
【実施例】
【００２２】
図３に示した本発明の実施例１の立体分解態様図を参照して説明する。図示のように、本発明の電気変色モジュール１は第１透明基板１１、第２透明基板１２と電気変色層１３とを備える。
【００２３】
そのうち、第１透明基板１１の上部表面に第１透明導電素子１１１を設けられ、第１透明基板１１と第２透明基板１２の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（ｐｏｌｙｅｔｈｙｌｅｎｅ，  ＰＥ）、ポリ塩化ビニル（Ｐｏｌｙ  Ｖｉｎｙｌ  Ｃｈｌｏｒｉｄｅ，  ＰＶＣ）、ポリプロピレン（Ｐｏｌｙ  Ｐｒｏｐｙｌｅｎｅ，ＰＰ）、ポリスチレン（Ｐｏｌｙ  Ｓｔｙｒｅｎｅ，  ＰＳ）、ポリメタクリル酸メチル（Ｐｏｌｙｍｅｔｈｙｌｍｅｔｈａｃｒｙｌａｔｅ，  ＰＭＭＡ）、またはこれらの混合物からなるプラスチック重合体のいずれかを選ぶ。第１透明導電素子１１１の材料はインジウムスズ酸化物（Ｉｎｄｉｕｍ  Ｔｉｎ  Ｏｘｉｄｅ，  ＩＴＯ）、インジウム酸化亜鉛（Ｉｎｄｉｕｍ  Ｚｉｎｃ  Ｏｘｉｄｅ，  ＩＺＯ）、酸化亜鉛アルミニウム（Ａｌ−ｄｏｐｅｄ  ＺｎＯ，  ＡＺＯ）または酸化アンチモンスズ（Ａｎｔｉｍｏｎｙ  Ｔｉｎ  Ｏｘｉｄｅ，  ＡＴＯ）より組み合わせた不純物ドープ酸化物（Ｉｍｐｕｒｉｔｙ−Ｄｏｐｅｄ  Ｏｘｉｄｅｓ）グループのいずれかを選択し、または名のカーボンチューブ（ｃａｒｂｏｎ  ｎａｎｏｔｕｂｅ）、あるいはポリ（３，４−エチレンジオキシチオフェン）（Ｐｏｌｙ−３，４−Ｅｔｈｙｌｅｎｅｄｉｏｘｙｔｈｉｏｐｈｅｎｅ，  ＰＥＤＯＴ）導電高分子の材料から択一的に選択する。
【００２４】
電気変色層１３は第１透明基板１１と第２透明基板１２との間に設けられ、第１導電素子１１１の表面を被せる。一方、電気変色層１３の材料は溶剤の中に有機材料と無機材料を混ぜ合わせてなる。電気変色層１３は有機材料と無機材料の相補効果を利用し、材料自体に酸化および還元反応の特性をもたせる。変色の原理は導電素子より電子を提供し、電気変色材料は電子の移動と伝送することにより、イオン価を改変し変色を引き起こす。イオン価は電子の提供により還元を引き起こし、電子が消えると酸化を引き起こす。公知技術の電気変色は電子とイオンの搬入と搬出によって変色機制を実現することに対し、本発明の電気変色の速度は速く、均一、かつ駆動電圧が小さく、寿命が長い特徴を有する。
【００２５】
有機材料は酸化還元指示薬（Ｒｅｄｏｘ  Ｉｎｄｉｃａｔｏｒ）、酸塩基指示薬（ａｃｉｄ−ｂａｓｅ  ｉｎｄｉｃａｔｏｒ）などを含む。
【００２６】
そのうち、酸化還元指示薬（Ｒｅｄｏｘ  Ｉｎｄｉｃａｔｏｒ）は一種の酸化還元滴定に使用する指示薬であり、特定の電極電位において、顕著な色変化を引き起こすことができる。通常は、自らが酸化還元性質を有する有機試薬であり、酸化形と還元形には様々な色を有し、金属有機配合物、有機の酸化還元系統の２種類はよく見かけるタイプである。ほとんどの酸化還元指示薬と有機酸化還元系統ともプロトン（すなわち、Ｈ+）を電気化学反応の参与物としている。この特性により、酸化還元指示薬もｐＨ依存の酸化還元指示薬と、ｐＨを依存しない酸化還元指示薬２種類に分けられる。ｐＨを依存しない酸化還元指示薬は、２，２’−ビピリジン錯イオン、５−ニトロフェナントロリン第一鉄錯体、Ｎ−フェニルアントラニル酸、１，１０−フェナントロリンの鉄（ＩＩ）錯体、ブリリアントブルー、パラコート、２．２’−ビピリジン錯イオン、５，６−ジメチルフェナントロリン第一鉄錯体、３．３’−ジメトキシベンジジン、ジフェニルアミンスルホン酸ナトリウム、Ｎ，Ｎ’ジフェニルベンジジン、ジフェニルアミン、メチルビオローゲンなどがある。そのうち、一部の指示薬に毒性がある。一方、ｐＨ依存の酸化還元指示薬は、ジクロロフェノールインドフェノールナトリウム、インジゴナトリウムＯ−クレゾール、チオニン、メチレンブルー、インジゴテトラスルホン酸、インジゴトリスルホン酸、インジゴカルミン、インジゴスルホン酸、フェノールサフラニンＯ，サフラニンＴ、ニュートラルレッドなどがある。
【００２７】
そのうち、酸塩基指示薬（ａｃｉｄ−ｂａｓｅ  ｉｎｄｉｃａｔｏｒ）はｐＨ値を測定するための化学試薬であり、自ら弱酸性または弱アルカリ性を帯び、色素が含まれている。溶液に滴定すると、色素は水素イオンまたは水酸化物イオンと結合し相応の酸性またはアルカリ性に転化され、様々な色を表す。酸塩基指示薬はそれぞれのｐＨ値の溶液に可逆性の色変化を引き起こすため、中和分析において、反応の終点が指示されるほか、被試験液体のｐＨ値を測定できる。実験室でよく使われている酸塩基指示薬は、フェノールスホンフタイレン、コンゴーレッド、メチルオレンジ、フェノールフタレイン、チモールブルー、リトマス、メチルバイオレット、マラカイトグリーン、ｐ−ジメチルアミノアゾベンゼン、ブロモフェノールブルー、ブロムクレゾールグリーン、メチル赤、ブロモクレゾールパープル、ブロモチモールブルー、チモールフタレイン（Ｔｈｙｍｏｌｐｈｔｈａｌｅｉｎ）、アリザリンエローＲなどがある。
【００２８】
本発明の好ましい実施例の電気変色層においては、前述酸化還元指示薬のメチレンブルー（Ｍｅｔｈｙｌｅｎｅ  ｂｌｕｅ，  Ｃ16Ｈ18ＣｌＮ3Ｓ  ３Ｈ2Ｏ）、ジクロロフェノールインドフェノールナトリウム（ＤｉｃｈＩｏｒｏｐｈｅｎｏＩｉｎｄｏｐｈｅｎｏＩ  ｓｏｄｉｕｍ，  Ｃ12Ｈ6Ｃｌ2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−Ｎ−Ｎ’ジフェニルベンジジン（Ｎ，Ｎ’−ＤｉｐｈｅｎｙＩｂｅｎｚｉｄｉｎｅ，  Ｃ20Ｈ20Ｎ2）またはメチルビオローゲン（ＭｅｔｈｙＩ  ＶｉｏＩｏｇｅｎ）、および酸塩基指示薬のバリアミンブルーＢジアゾニウム塩Ｂ（Ｖａｒｉａｍｉｎｅ  ＢＩｕｅ  Ｂ  Ｄｉａｚｏｎｉｕｍ  ｓａＩｔ，  Ｃ13Ｈ12ＣｌＮ3Ｏ）の何れかを使用する。
【００２９】
溶剤の材料としてはジメチルスルホキシド［（ＣＨ3）2ＳＯ]、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリルヒドロキシプロピオニトリル、ジメチルホルムアミ、Ｎ−メチルピロリジンケトン、スルホラン、３−メチルスルホランまたはその混合物を用いる。
【００３０】
無機材料としては遷移金属の酸化物、硫化物、塩化物、水酸化物等の無機派生物のいずれかを選択するか、またはハロゲン族（ＶＩＩＡ）、酸素族（ＶＩＡ）、窒素族（ＶＡ）、カーボン族ＩＶＡ）、ホウ素族（ＩＩＩＡ）、アルカリ土族（ＩＩＡ）、アルカリ金属族（ＩＡ）の無機派生物のいずれかを選択できる。
【００３１】
そのうち、遷移金属はさらに、銅亜族（ＩＢ）、亜鉛亜族（ＩＩＢ）、スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩＢ）と白金系（第５，６周期ＶＩＩＩＢ）等を含める。
【００３２】
前述の族種を以下の通り例示する。
【００３３】
ハロゲン族（ＶＩＩＡ）：ＳｏＩｉｄ：Ｉ2 暗紫色；ＩＣｌ 暗赤色；ＩＢｒ濃い灰色；ＩＦ3 黄色；ＩＣｌ3 オレンジ色；Ｉ2Ｏ5 白色； Ｉ2Ｏ4 黄色（イオン結晶）；Ｉ4Ｏ9 黄色（イオン結晶）。
【００３４】
酸素族（ＶＩＡ）：
【００３５】
固形（Ｓｏｌｉｄ）：Ｓ レモン色；Ｓｅ 灰色、茶色；Ｔｅ 無色金属光沢；Ｎａ2Ｓ，（ＮＨ4）2Ｓ，Ｋ2Ｓ，ＢａＳ 白色、可溶性；ＺｎＳ 白色↓；ＭｎＳ 肌色↓；ＦｅＳ 黒色↓；ＰｂＳ 黒色↓；ＣｄＳ 黄色↓；Ｓｂ2Ｓ3 タンジェリン色↓；ＳｎＳ  茶色↓；ＨｇＳ 黒色（沈殿）、赤色（シン砂）；Ａｇ2Ｓ 黒色↓；ＣｕＳ 黒色↓；Ｎａ2Ｓ2Ｏ3 白色；Ｎａ2Ｓ2Ｏ4 白色； ＳｅＯ2 白色、揮発しやすい；ＳｅＢｒ2 赤色；ＳｅＢｒ4 黄色；ＴｅＯ2 白色加熱により黄色に変わる；Ｈ2ＴｅＯ3 白色；ＴｅＢｒ2 茶色；ＴｅＢｒ4 オレンジ色；ＴｅＩ4 濃い灰色；ＰｏＯ2 低温黄色（面心立方）、高温赤色（四方）；ＳＯ3 無色；ＳｅＯ3 無色湿気により、解離しやすい；ＴｅＯ3 オレンジ色；Ｈ6ＴｅＯ6 無色。
【００３６】
窒素族（ＶＡ）：
【００３７】
固形： アンモニウム塩 無色金属；窒化金属 白色；Ｎ2Ｏ3 青色（低温）；Ｎ2Ｏ5 白色；Ｐ 白色、赤色、黒色；Ｐ2Ｏ3 白色；Ｐ2Ｏ5 白色；ＰＢｒ3 黄色；ＰＩ3 紅；ＰＣｌ5 無色；Ｐ4Ｓｘ 黄色；Ｐ2Ｓ3 灰黄色；Ｐ2Ｓ5 黄色；Ｈ4Ｐ2Ｏ7 無色ガラス状；Ｈ3ＰＯ2 白色；Ａｓ灰色；Ａｓ2Ｏ3 白色；Ａｓ2Ｏ5 白色；ＡｓＩ3 赤色；Ａｓ4Ｓ4 赤色（雄黄）；Ａｓ4Ｓ 黄色（石黄）；Ａｓ2Ｓ5 レモン色；Ｓｂ 銀白；Ｓｂ（ＯＨ）3 白色↓；Ｓｂ2Ｏ3 白色（テルル白色、顔料）；Ｓｂ2Ｏ5 レモン色；ＳｂＸ3（Ｘ＜＞Ｉ） 白色；ＳｂＩ3 赤色；Ｓｂ2Ｓ3 タンジェリン↓；Ｓｂ2Ｓ5 オレンジ色；Ｂｉ 銀白赤気味；Ｂｉ2Ｏ3 レモン色；Ｂｉ2Ｏ5５ 赤茶色；ＢｉＦ3 灰白；ＢｉＣｌ3 白色；ＢｉＢｒ3 黄色；ＢｉＩ3黒↓；Ｂｉ2Ｓ3 暗褐黒色。
【００３８】
カーボン族（ＩＶＡ）：
【００３９】
固形：Ｃ（金剛石） 無色透明；Ｃ（黒鉛） 黒金属光沢；Ｓｉ 濃い灰色金属光沢；Ｇｅ 淡灰白色；Ｓｎ 銀白色；Ｐｂ 濃い灰色；ＳｉＯ2 無色透明；Ｈ2ＳｉＯ3 無色透明グルー↓；Ｎａ2ＳｉＦ6 白色結晶；ＧｅＯ 黒色；ＧｅＯ2 白色；ＳｎＯ 黒色；ＳｎＯ2 白色；Ｓｎ（ＯＨ）2 白色↓；ＰｂＯ黄色または黄色がかった赤；Ｐｂ2Ｏ3 オレンジ色；Ｐｂ3Ｏ 赤色；ＰｂＯ2 茶色；ＣＢｒ4 レモン色；Ｃｌ4 ピンク色；ＧｅＩ2 オレンジ色；ＧｅＢｒ2 黄色；ＧｅＦ4 白色；ＧｅＢｒ4 淡灰白色；ＧｅＩ4 黄色；ＳｎＦ2 白色；ＳｎＣｌ2 白色；ＳｎＢｒ2 レモン色；ＳｎＩ2 オレンジ色；ＳｎＦ4 白色；ＳｎＢｒ4 無色；ＳｎＩ4 赤色；ＰｂＦ2 無色↓；ＰｂＣl2 白色↓；ＰｂＢｒ2 白色；ＰｂＩ2 金色；ＰｂＦ4 無色；ＧｅＳ 赤色；ＧｅＳ2 白色；ＳｎＳ 茶色↓；ＳｎＳ2 金色（俗称「金粉」）↓；ＰｂＳ 黒色↓；ＰｂＳ2 赤茶色；Ｐｂ（ＮＯ3）2 無色；Ｐｂ（Ａｃ）2・３Ｈ2Ｏ 無色結晶；ＰｂＳＯ4 白色↓；ＰｂＣＯ3 白色↓；Ｐｂ（ＯＨ）2 白色↓；Ｐｂ3（ＣＯ3）2（ＯＨ）2 鉛白色↓；ＰｂＣｒＯ4 山吹色↓。
【００４０】
ホウ素族（ＩＩＩＡ）：
【００４１】
固形：Ｂ（定形がない） 茶色粉末；Ｂ（結晶） 黒灰；ＡＩ 銀白色；Ｇａ 銀白色（液化しやすい）；Ｉｎ 銀灰色； ＴＩ 銀灰色；Ｂ2Ｏ3 ガラス状；Ｈ3ＢＯ3 無色片状；ＢＮ 白色；Ｎａ2Ｂ4Ｏ7・１０Ｈ2Ｏ 白色結晶；Ｃｕ（ＢＯ2）2 青色↓；Ｎｉ（ＢＯ2）2緑↓；ＮａＢＯ2・Ｃｏ（ＢＯ2）2 青色↓；ＮａＢＯ2・４Ｈ2Ｏ 無色結晶；無水ＮａＢＯ2 黄水晶；ＡＩ2Ｏ3 白色結晶；ＡＩＦ3 無色；ＡＩＣｌ3 白色；ＡＩＢｒ3 白色；ＡＩＩ3 棕；ＡＩ（ＯＨ）3 白色↓；Ｇａ2Ｏ3 白色↓Ｇａ（ＯＨ）3 白色↓；ＧａＢｒ3 白色；ＧａＩ3 黄色；Ｉｎ2Ｏ3 黄色；ＩｎＢｒ3 白；ＩｎＩ3 黄色；ＴＩＯＨ 黄色；ＴＩ2Ｏ 黒色；ＴＩ2Ｏ3 暗褐黒色；ＴＩＣｌ 白色↓；ＴＩＢｒ 淡黄色↓；ＴＩＩ 黄色↓（銀色に近い）；ＴＩＢｒ3 黄色；ＴＩＩ3 黒色。
【００４２】
アルカリ土類金属（ＩＩＡ）：
【００４３】
単純物質：銀白色
【００４４】
火炎色：Ｃａ ブリックレッド；Ｓｒ マゼンタ；Ｂａ 緑色。
【００４５】
酸化物：すべては白色固体。
【００４６】
水酸化物：白色固体 Ｂｅ（ＯＨ）2↓，Ｍｇ（ＯＨ）2↓。
【００４７】
塩：ほとんど無色または白色結晶体；ＢｅＣｌ2 淡黄色；ＢａＣｒＯ4 黄色↓；ＣａＦ2 白色↓。
【００４８】
アルカリ金属（ＩＡ）：
【００４９】
単純物質：銀白色
【００５０】
火炎色：Ｌｉ 赤色；Ｎａ 黄色；Ｋ  紫色；Ｒｂ マゼンタ；Ｃｓ マゼンタ。
【００５１】
酸化物、過酸化物、超酸化物、オゾン化物：Ｌｉ2Ｏ 白色；Ｎａ2Ｏ 白色；Ｋ2Ｏ レモン色；Ｒｂ2Ｏ山吹色；Ｃｓ2Ｏ橙赤色；Ｎａ2Ｏ2レモン色；ＫＯ2オレンジ色；ＲｂＯ2こげ茶色；ＣｓＯ2暗黄灰色；ＫＯ3シトラスレッド。
【００５２】
水酸化物：白色、ＬｉＯＨ白色↓。
【００５３】
塩：ほとんどが無色または白色結晶、かつ水に溶けやすい。
【００５４】
不溶性塩類↓（注記のないものはすべて白色結晶）：ＬｉＦ Ｌｉ2ＣＯ3 Ｌｉ3ＰＯ4 ＬｉＫＦｅＩＯ6 Ｎａ［Ｓｂ（ＯＨ）6］ＮａＺｎ（ＵＯ2）3（Ａｃ）9・６Ｈ2Ｏ 黄緑色；Ｍ＝Ｋ，Ｒｂ，Ｃｓ Ｍ3［Ｃｏ（ＮＯ2）6］山吹色；ＭＢＰｈ4 ＭＣｌＯ4 Ｍ2ＰｔＣｌ6 レモン色；ＣｓＡｕＣｌ4。
【００５５】
銅亜族（ＩＢ）：
【００５６】
単純物質：Ｃｕ マゼンタまたは暗赤色；Ａｇ 銀白色；Ａｕ 金色。
【００５７】
銅化合物：火炎色 緑色；ＣｕＦ 赤色；ＣｕＣｌ 白色↓；ＣｕＢｒ黄色↓；ＣｕＩ茶黄色↓；ＣｕＣＮ白色↓；Ｃｕ2Ｏ暗赤色；Ｃｕ2Ｓ黒色；ＣｕＦ2白色；ＣｕＣｌ2茶黄色（溶液は黄緑色）；ＣｕＢｒ2茶黄色；Ｃｕ（ＣＮ）2 茶黄色； ＣｕＯ黒色↓；ＣｕＳ黒色↓；ＣｕＳＯ4無色；ＣｕＳＯ4・５Ｈ2Ｏ青色；Ｃｕ（ＯＨ）2ライトブルー↓；Ｃｕ（ＯＨ）2・ＣｕＣＯ3黒緑色；［Ｃｕ（Ｈ2Ｏ）4］2+青緑色；［Ｃｕ（ＯＨ）4］2-青みがかった紫色；［Ｃｕ（ＮＨ3）4］2+ 濃青色；［ＣｕＣｌ4］2- 黄色；［Ｃｕ（ｅｎ）2］2+ 濃青紫色；Ｃｕ2［Ｆｅ（ＣＮ）６］赤茶色；アルキン銅 赤色↓。
【００５８】
銀化合物：ＡｇＯＨ白色（常温は分解する）；Ａｇ2Ｏ黒色；新制ＡｇＯＨ茶黄色（Ａｇ2Ｏ混入）；プロテイン銀（ＡｇＮＯ3を手に滴下する）黒色↓；ＡｇＦ白色；ＡｇＣｌ白色↓；ＡｇＢｒレモン色↓；ＡｇＩ黄色↓（膠質）；Ａｇ2Ｓ黒色↓；Ａｇ4［Ｆｅ（ＣＮ）6］白色↓；Ａｇ3［Ｆｅ（ＣＮ）6］白色↓；Ａｇ+，［Ａｇ（ＮＨ3）2］+，［Ａｇ（Ｓ2Ｏ3）2］3-，［Ａｇ（ＣＮ）2］- 無色。
【００５９】
金化合物：ＨＡｕＣｌ4・３Ｈ2Ｏ 山吹色結晶；ＫＡｕＣｌ4・１．５Ｈ2Ｏ 無色片状結晶；Ａｕ2Ｏ3 黒色；Ｈ［Ａｕ（ＮＯ3）4］・３Ｈ2Ｏ 黄色結晶；ＡｕＢｒ 灰黄色↓；ＡｕＩ レモン色↓。
【００６０】
亜鉛亜族（ＩＩＢ）：
【００６１】
単純物質：すべて銀白色、Ｈｇは水溶液に沈殿して黒色となる。
【００６２】
亜鉛化合物：ＺｎＯ 白色（亜鉛華顔料）↓；ＺｎＩ2 無色；ＺｎＳ 白色↓；ＺｎＣｌ2 白色結晶（溶解度が極めて大きく水溶液は酸性を帯び）；Ｋ3Ｚｎ3［Ｆｅ（ＣＮ）6］ 白色；Ｚｎ3［Ｆｅ（ＣＮ）6］2 黄褐色。
【００６３】
カドミウム化合物：ＣｄＯ  茶灰色↓；ＣｄＩ2 黄色；ＣｄＳ黄色（カドミウム黄色顔料）↓；ＨｇＣｌ2（昇汞） 白色；ＨｇＮＨ2Ｃｌ 白色↓；Ｈｇ2Ｃｌ2（甘汞） 白色↓。
【００６４】
水銀化合物：ＨｇＯ 赤色（粗粒子）または黄色（小さい粒子）↓；ＨｇＩ2赤または黄色（かすかに溶解）；ＨｇＳ 黒または赤色↓；Ｈｇ2ＮＩ・Ｈ2Ｏ赤色↓；Ｈｇ2（ＮＯ3）2 無色結晶。
【００６５】
ＺｎＳ蛍光体：Ａｇ 青色；Ｃｕ黄緑色；Ｍｎ オレンジ色。
【００６６】
チタニウム亜族（ＩＶＢ）：
【００６７】
チタニウム化合物：Ｔｉ3+ マゼンタ； ［ＴｉＯ（Ｈ2Ｏ2）2］2+ オレンジ色；Ｈ2ＴｉＯ3 白色↓；ＴｉＯ2白色（亜鉛華顔料）またはピンク（ルチル）↓；（ＮＨ4）2ＴｉＣl6 黄色水晶；［Ｔｉ（Ｈ2Ｏ）6］Ｃl3 紫水晶；［Ｔｉ（Ｈ2Ｏ）5Ｃｌ］Ｃl2・Ｈ2Ｏ 緑色水晶；ＴｉＣl4無色発煙液体。
【００６８】
ジルコニウム、ハフニウム：ＭＯ2，ＭＣｌ4 白色。
【００６９】
バナジウム亜族（ＶＢ）：
【００７０】
バナジウム化合物：Ｖ2+ 紫色；Ｖ3+ 緑色；ＶＯ2+ 青色；Ｖ（ＯＨ）4- 黄色；ＶＯ43-黄色；ＶＯ 黒色；Ｖ2Ｏ3 濃い灰色；Ｖ2Ｓ3 茶黒色；ＶＯ2青色固体；ＶＦ4緑色固体；ＶＣｌ4 濃い茶色液体；ＶＢｒ4 マゼンタ液体；Ｖ2Ｏ5 黄色またはブリックレッド；水合Ｖ2Ｏ5 茶赤色；飽和Ｖ2Ｏ5溶液（かすかに溶解） レモン色；［ＶＯ2（Ｏ2）2］3- 黄色；［Ｖ（Ｏ2）3］3- 赤茶色。
【００７１】
凝縮バナジウム酸塩：バナジウム酸素原子数の減少に従い、淡黄色〜深紅色〜淡黄色に変色する。
【００７２】
ニオブ、タンタル：略。
【００７３】
クロム亜族（ＶＩＢ）：
【００７４】
クロム化合物：Ｃｒ2+ 青色、Ｃｒ3+ 紫色、Ｃｒ２Ｏ72- 橙赤色、ＣｒＯ42- 黄色、Ｃｒ（ＯＨ）2- 鮮緑色；Ｃｒ（ＯＨ）3 納戸色；Ｃｒ2Ｏ3 緑色、ＣｒＯ3 暗赤針状、［ＣｒＯ（Ｏ2）2］ＯＥｔ2 青色、ＣｒＯ2Ｃｌ2 暗赤色液体、Ｎａ2Ｃｒ2Ｏ7，Ｋ2ＣｒＯ7 橙赤色、Ａｇ2ＣｒＯ4ブリックレッド↓；ＢａＣｒＯ4 黄色↓；ＰｂＣｒＯ4 黄色↓。
【００７５】
マゼンタＣｒ2（ＳＯ4）3・１８Ｈ2Ｏ−−〉緑色Ｃｒ2（ＳＯ4）3・６Ｈ2Ｏ−−〉ピンク色Ｃｒ2（ＳＯ4）3
【００７６】
暗緑色［Ｃｒ（Ｈ2Ｏ）4Ｃｌ2］Ｃｌ−冷却ＨＣｌ−〉紫色［Ｃｒ（Ｈ2Ｏ）6］Ｃｌ3−エーテルＨＣｌ−〉薄緑色［Ｃｒ（Ｈ2Ｏ）5Ｃｌ］Ｃｌ2
【００７７】
［Ｃｒ（Ｈ2Ｏ）6］3+ 紫色；［Ｃｒ（Ｈ2Ｏ）4（ＮＨ3）2］3+マゼンタ；［Ｃｒ（Ｈ2Ｏ）3（ＮＨ3）3］3+ 桃色；［Ｃｒ（Ｈ2Ｏ）2（ＮＨ3）4］3+ 橙赤色；［Ｃｒ （ＮＨ3）5Ｈ2Ｏ］3+ オレンジ色；［Ｃｒ（ＮＨ3）6］3 黄色。
【００７８】
モリブデン、タングステン：ＭｏＯ3白色：茶色  ＭｏＣｌ3；緑色  ＭｏＣｌ5；ＭｏＳ3茶色↓；（ＮＨ4）3［Ｐ（Ｍｏ１2Ｏ4０）］・６Ｈ2Ｏ  黄色結晶状↓；ＷＯ3 暗黄色；Ｈ2ＷＯ4・ｘＨ2Ｏ  白色膠質。
【００７９】
マンガン亜族（ＶＩＩＢ）：
【００８０】
マンガン化合物：Ｍｎ2+ 肉紅；Ｍｎ3+ 紫紅；ＭｎＯ42- 緑色；ＭｎＯ4- 紫色；ＭｎＯ3+ 鮮緑色；Ｍｎ（ＯＨ）2 白色↓；ＭｎＯ（ＯＨ）2 茶色↓；ＭｎＯ2 黒色↓；硫酸マンガン（ＭｎＳＯ4）白色結晶体；マンガン塩六水化物（ＭｎＸ2・６Ｈ2Ｏ， Ｘ＝ハロゲンＮＯ3，ＣｌＯ4）ピンク色；ＭｎＳ・ｎＨ2Ｏ  肌色↓；無水ＭｎＳ  濃緑色；ＭｎＣＯ3 白色↓；Ｍｎ3（ＰＯ4）2白色↓；ＫＭｎＯ4マゼンタ；Ｋ2ＭｎＯ4 緑色；Ｋ2［ＭｎＦ6］金色結晶体；Ｍｎ2Ｏ7茶色油状液体。
【００８１】
テクネチウム、レニウム：略。
【００８２】
鉄族（第４周期ＶＩＩＩ族）：
【００８３】
鉄化合物：Ｆｅ2+ 淡緑色；［Ｆｅ（Ｈ2Ｏ）6］3+ 藤色；［Ｆｅ（ＯＨ）（Ｈ2Ｏ）5］2+ 黄色；ＦｅＯ42- マゼンタ；ＦｅＯ  黒色；Ｆｅ2Ｏ  暗赤色；Ｆｅ（ＯＨ）2 白色↓；Ｆｅ（ＯＨ）3 赤褐色↓；ＦｅＣｌ3またはＦｅＣｌ2 結晶 赤褐色 青；無水ＦｅＳＯ4 白色；ＦｅＳＯ4・７Ｈ2Ｏ  緑色；Ｋ４［Ｆｅ（ＣＮ）6］（黄血塩）黄色結晶；Ｋ3［Ｆｅ（ＣＮ）6］（赤血塩）赤色結晶；Ｆｅ2［Ｆｅ（ＣＮ）6］フェロシアン化第二鉄↓；Ｆｅ［Ｆｅ（ＣＮ）6］黒色↓；Ｆｅ（Ｃ5Ｈ5）2（フェロセン）オレンジ色結晶；Ｍ2Ｆｅ6（ＳＯ4）4（ＯＨ）12（ジャロサイト、Ｍ＝ＮＨ4， Ｎａ， Ｋ）淡黄色結晶；Ｆｅ（ＣＯ）5 黄色液体。
【００８４】
コバルト化合物：Ｃｏ2+ ピンク色；ＣｏＯ  セージグリーン；Ｃｏ3Ｏ  黒色；Ｃｏ（ＯＨ）3 茶色↓；Ｃｏ（ＯＨ）2 ピンク色↓；Ｃｏ（ＣＮ）2 赤色；Ｋ4［Ｃｏ（ＣＮ）6］紫色結晶；Ｃｏ2（ＣＯ）8 黄色結晶；［Ｃｏ（ＳＣＮ）6］4- 紫色；
【００８５】
塩化コバルト脱水変色：ピンク色ＣｏＣｌ2・６Ｈ2Ｏ−３２５Ｋ−〉マゼンタＣｏＣｌ2・２Ｈ2Ｏ−３１３Ｋ−〉青紫色ＣｏＣｌ2・Ｈ2Ｏ−３９３Ｋ−〉青色ＣｏＣｌ2。
【００８６】
ニッケル化合物：Ｎｉ2+鮮緑色；［Ｎｉ（ＮＨ3）6］2+紫色；Ｎｉ（ＯＨ）2緑色↓；Ｎｉ（ＯＨ）3黒色↓；無水Ｎｉ（ＩＩ）塩 黄色；Ｎａ2［Ｎｉ（ＣＮ）4］黄色；Ｋ2［Ｎｉ（ＣＮ）4］オレンジ色；Ｎｉ（ＣＯ）4無色液体。
【００８７】
白金系元素（第５、第６周期ＶＩＩＩ族）：
【００８８】
Ｏｓ 青灰色の揮発しやすい固体；Ｐｄ↓（ａｑ）黒色；ＯｓＯ4 無色、特殊匂いをする気体；Ｈ2ＰｔＣｌ6 橙赤色結晶；Ｎａ2ＰｔＣｌ6 オレンジ色結晶；Ｍ2ＰｔＣｌ6（Ｍ＝Ｋ，Ｒｂ，Ｃｓ，ＮＨ4４）黄色↓。
【００８９】
以上に上げた化合物のうち、本発明の無機材料は塩化第一鉄（ＦｅＣｌ2）、塩化第二鉄（ＦｅＣｌ3）、三塩化チタン（ＴｉＣｌ3）または四塩化チタン（ＴｉＣｌ4）のいずれかを選択する。
【００９０】
その変色機制はたとえば、二塩化鉄（ＦｅＣｌ2）およびメチレンブルーをジメチルスルホキシド（ＤＭＳＯ）に溶かして、相補体系の電気変色溶液を形成する。二塩化鉄結晶粒子の色は青色（Ｆｅ2+は青色である）であり、表面酸化によって赤茶色（Ｆｅ3+は淡黄色である）となり、二塩化鉄を溶剤に溶かすと、酸化によってＦｅ2+からＦｅ3+へ変わり、溶液は淡黄色になる。第１透明導電素子１１１より電子を提供し、第１透明導電素子１１１のメチレンブルー分子は電子を獲得し還元反応を引き起すことにより、メチルブルーが遊離基に変わり、外部の電圧を取り除くと、Ｆｅ3+とメチルブルー遊離基の電位差が異なるため、電子は自主的に遊離基からＦｅ3+へ伝送され、淡黄色Ｆｅ3+は青色Ｆｅ2+に還元される。引き続き、電気変色層１３全体は還元によりイオン価が変化し、淡黄色から青色に変色され、色を深くする効果が達成される。さらに、電気変色溶液の濃度、電位差、溶剤の極性、ｐＨ値、両極間の距離および誘電係数の差値調整によって、電気変色層１３の色表示効果を制御することができる。
【００９１】
前述電気変色層１３は非活性導電塩をさらに含み、前記非活性導電塩はたとえば、リチウム、ナトリウムまたはテトラアルキルアミン塩導電塩であっても良い。前記導電塩に適合する陰イオン、特に金属塩の酸化還元の非活性、無色の陰イオンは、テトラフルオロホウ酸イオン（ｔｅｔｒａｆＩｕｏｒｏｂｏｒａｔｅ  ｉｏｎ）、テトラフェニルホウ酸イオン（ｔｅｔｒａｐｈｅｎｙＩｂｏｒａｔｅ  ｉｏｎ，  ＴＰＢ）、ほう酸トリフェニルシアン化イオン（ｔｒｉｐｈｅｎｙＩ  ｂｏｒａｔｅ  ｃｙａｎｉｄｅ  ｉｏｎ）、テトラメトキシホウ酸イオン（ｔｅｔｒａｍｅｔｈｏｘｙ  ｂｏｒａｔｅ  ｉｏｎ）、過塩素酸イオン（ｐｅｒｃｈＩｏｒａｔｅ  ｉｏｎ）、塩化物イオン（ｃｈＩｏｒｉｄｅ  ｉｏｎ）、硝酸イオン（ｎｉｔｒａｔｅ  ｉｏｎ）、硫酸イオン（ｓｕＩｆｕｒｉｃ  ｉｏｎ）、リン酸イオン（ｐｈｏｓｐｈａｔｅ  ｉｏｎ）、メタンスルホン酸イオン（ｍｅｔｈａｎｅ  ｓｕＩｆｏｎａｔｅ  ｉｏｎ）、エタンスルホン酸イオン（ｅｔｈａｎｅ  ｓｕＩｆｏｎａｔｅ  ｉｏｎ）、テトラデカンスルホン酸イオン（ｔｅｔｒａｄｅｃａｎｅ  ｓｕＩｆｏｎａｔｅ  ｉｏｎ）、ペンタデカンホン酸イオン（ｐｅｎｔａｄｅｃａｎｅ  ｓｕＩｆｏｎａｔｅ  ｉｏｎ）、フルオロホルムスルホン酸イオン（ｆＩｕｏｒｏｆｏｒｍ  ｓｕＩｆｏｎａｔｅ  ｉｏｎ）、ペルフルオロブタンスルホン酸イオン（ｐｅｒｆＩｕｏｒｏｂｕｔａｎｅ  ｓｕＩｆｏｎａｔｅ  ｉｏｎ）、ペルフルオロオクタンスルホン酸イオン（ｐｅｒｆＩｕｏｒｏｏｃｔａｎｅ  ｓｕＩｆｏｎａｔｅ  ｉｏｎ）、ベンゼンスルホン酸イオン（ｂｅｎｚｅｎｅｓｕＩｆｏｎｉｃ  ａｃｉｄ  ｉｏｎ）、クロロベンゼンスルホン酸（ｃｈＩｏｒｏｂｅｎｚｅｎｅ  ｓｕＩｆｏｎａｔｅ  ｉｏｎ）、トルエンスルホン酸イオン（ｔｏＩｕｅｎｅ  ｓｕＩｆｏｎａｔｅ  ｉｏｎ）、ブチルベンゼンスルホン酸イオン（ｂｕｔｙＩ  ｂｅｎｚｅｎｅ  ｓｕＩｆｏｎａｔｅ  ｉｏｎ）、第三ブチルスルホン酸イオン（ｔｅｒｔｉａｒｙ  ｂｕｔｙＩ  ｓｕＩｆｏｎａｔｅ  ｉｏｎ）、ドデカベンゼンスルホン酸イオン（ｄｏｄｅｃａ  ｂｅｎｚｅｎｅ  ｓｕＩｆｏｎａｔｅ  ｉｏｎ）、ベンジルトリフルオリドスルホン酸イオン（ｂｅｎｚｅｎｙＩ  ｔｒｉｆＩｕｏｒｉｄｅ  ｓｕＩｆｏｎａｔｅ  ｉｏｎ）、ヘキサフルオロリン酸イオン（ｈｅｘａｆＩｕｏｒｏｐｈｏｓｐｈａｔｅ  ｉｏｎ）、ヘキサフルオロヒ酸塩イオン（ｈｅｘａｆＩｕｏｒｏ  ａｒｓｅｎａｔｅ  ｉｏｎ）、ヘキサフルオロケイ酸イオン（ｈｅｘａｆＩｕｏｒｏ  ｓｉＩｉｃａｔｅ  ｉｏｎ）などを用いる。
【００９２】
このほか、前述により作られた電気変色層１３の形態のほとんどが液体であるため、導電高分子と混ぜ合わせて電気変色インキとして、スクリーン印刷方式と組み合わせて使用することができる。
【００９３】
図４、５、６に示した本発明実施例１の透明導電素子の構造態様図（その１ないし３）を参照して説明する。
図示のように、電気変色モジュール１の第１透明導電素子１１１の設置方式について、第１基板１１上に複数の第１透明導電素子１１１（図４に示す）を取り付けるとき、好ましくは第１透明導電素子１１１を間隔置きに設置し、かつ交互に異なる電圧を印加し、各電極間に電圧差を形成して電気変色層１３の変色に必要な電子を提供する。このほか、第１透明基板１１と第２透明基板１２上において、第１透明導電素子１１１と第２透明導電素子１２１によって電気変色層１３を囲むように設置する（図５に示す）か、または透明導電素子１１１、１２１を複数に間隔置きに第１透明基板１１と第２透明基板１２上に設置しても良い（図６に示す）。
【００９４】
前述電気変色モジュール１は表示装置、電子ブック、２Ｄ／３Ｄ表示装置、バックミラーおよび知能形ガラスなどに適用できる。
図７に示した本発明実施例２の立体分解態様図を参照して説明する。前述電気変色モジュールを平面／立体表示装置への応用である。図示のように本発明の表示装置は電気変色モジュール１を映像表示モジュール２に結合されている。
【００９５】
そのうち、映像表示モジュール２は平面像と立体映像の表示を提供する。立体映像の表示はソフトウェア、ファームウェアまたはハードウェア技術による。一例として、ソフトウェアまたはファームウェアにより、平面像を左目用の映像と右目用の映像を含めた重ね映像に切り換える。映像表示モジュール２は液晶表示装置（Ｌｉｑｕｉｄ  ＣｒｙｓｔａＩ  ＤｉｓｐＩａｙ，  ＬＣＤ）、プラズマディスプレイ（ＰＩａｓｍａ  ＤｉｓｐＩａｙ  ＰａｎｅＩ，  ＰＤＰ）、表面電界ディスプレイ（Ｓｕｒｆａｃｅ  ｃｏｎｄｕｃｔｉｏｎ  ＥＩｅｃｔｒｏｎ−ｅｍｉｔｔｅｒ  ＤｉｓｐＩａｙ，  ＳＥＤ）、電界放出ディスプレイ（ＦｉｅＩｄ  Ｅｍｉｓｓｉｏｎ  ＤｉｓｐＩａｙ，  ＦＥＤ）、真空蛍光ディスプレイ（Ｖａｃｕｕｍ  ＦＩｕｏｒｅｓｃｅｎｔ  ＤｉｓｐＩａｙ，  ＶＦＤ）、有機発光ダイオードディスプレイ（Ｏｒｇａｎｉｃ  Ｌｉｇｈｔ−Ｅｍｉｔｔｉｎｇ  Ｄｉｏｄｅ，  ＯＬＥＤ）または電子ペーパー（Ｅ−Ｐａｐｅｒ）のいずれかである。
【００９６】
電気変色モジュール１は映像表示モジュール２に結合され、第１透明基板１１、第２透明基板１２と複数の電気変色層１３とを備える。
【００９７】
そのうち、第１透明基板１１の上部表面に第１透明導電素子１１１を設け、第２透明基板１２の下部表面に第２透明導電素子１２１を設ける。電気変色層１３は第１透明導電素子１１１と第２透明導電素子１２１の電気導通によって色変化を引き起こす。図面は例示の目的に過ぎない。（図１２に示す）一つの基板上に複数の透明導電素子を設けても良い。各電気変色層１３に異なる電位の透明導電素子を同時に接触させ、変色のとき電子を電気変色層に注入および伝送の効果を実現すれば良い。
【００９８】
第１透明基板１１と第２透明基板１２の部材および第１透明導電素子１１１の部材は前述とおりであり、ここでの説明を省略する。
【００９９】
電気変色層１３の材料は溶剤の中に有機材料と無機材料を溶かしてなる。有機材料はたとえば、酸化還元指示薬（Ｒｅｄｏｘ Ｉｎｄｉｃａｔｏｒ）と酸塩基指示薬（ａｃｉｄ−ｂａｓｅ  ｉｎｄｉｃａｔｏｒ）などを用いる。本発明において好ましくは、メチレンブルー（Ｍｅｔｈｙｌｅｎｅ  ｂｌｕｅ，  Ｃ16Ｈ18ＣｌＮ3Ｓ  ３Ｈ2Ｏ）、ジクロロフェノールインドフェノールナトリウム（ＤｉｃｈＩｏｒｏｐｈｅｎｏＩｉｎｄｏｐｈｅｎｏＩ  ｓｏｄｉｕｍ，  Ｃ12Ｈ6Ｃｌ2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−Ｎ−Ｎ’ジフェニルベンジジン（Ｃ20Ｈ20Ｎ2）、メチルビオローゲン（ＭｅｔｈｙＩ  ＶｉｏＩｏｇｅｎ）およびバリアミンブルーＢジアゾニウム塩（Ｖａｒｉａｍｉｎｅ  ＢＩｕｅ  Ｂ  Ｄｉａｚｏｎｉｕｍ  ｓａＩｔ，  Ｃ13Ｈ12ＣｌＮ3Ｏ）などから選択する。無機材料は遷移元素（スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金系（ＶＩＩＩ）等）などの酸化物、硫化物、塩化物、水酸化物等の無機派生物、またはハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）、アルカリ金属族（ＩＡ）などの無機派生物のいずれかを選択できる。本発明において好ましくは、塩化第一鉄（ＦｅＣｌ2）、塩化第二鉄（ＦｅＣｌ3）、三塩化チタン（ＴｉＣｌ3）、四塩化チタン（ＴｉＣｌ4）のいずれかを選択する、塩化ビスマス（ＩＩＩ）（ＢｉＣｌ3）、塩化銅（ＣｕＣｌ2）または臭化リチウム（ＬｉＢｒ）のいずれかを選択する。溶剤はジメチルスルホキシド［（ＣＨ3）2ＳＯ]、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリルヒドロキシプロピオニトリル、ジメチルホルムアミ、Ｎ−メチルピロリジンケトン、スルホラン、３−メチルスルホランまたはその混合物を用いる。通常の無機電気変色層はイオンと電子両方を格子に導入するため、大きい駆動電圧が必要のため、溶液によって材料の欠陥を発生し、寿命は１~２万回しかない。これに対して、本発明の概念によれば、電気変色材料のイオン価を改変すれば良い。駆動電圧が小さいほか、材料も欠陥を発生しにくい。さらに、寿命は３万回以上に達する。かつ本発明を映像表示モジュールと結合し、２Ｄ／３Ｄ映像表示モジュールのマスクに使用した場合、高い解像度と透光率が得られる。公知技術の電気変色層構造に比べ、本発明の電気変色層は電解質層またはその他の補助層に結合する必要ないため、厚みが大幅に軽減でき、光出射率を向上できる。
【０１００】
図８、９に示した本発明実施例２の透明導電素子の構造態様図（その１、２）を参照して説明する。
第１透明導電素子１１１と第２透明導電素子１２１は１枚ごとに第１透明基板１１と第２透明基板１２の表面に取り付けるか、または複数に間隔置きに配列された電気変色層１３の設置位置及び数量に合わせて、第１透明導電素子１１１および第２透明導電素子１２１を複数に間隔置きに設置することができる。
【０１０１】
電気変色層１３は導電高分子と混ぜ合わせて電気変色インキを仕上げ、スクリーン印刷により第１透明基板１１の上部に取り付けるか、または、本発明実施例３の透明導電素子の構造態様図（その１、２）である図１０、１１に示すように、間隔置きに配列された電気変色層１３の間に複数のバリアユニット１４を設け、バリアユニット１４によって電気変色層１３を条片状に配列するか、またはバリアユニット１４を利用して、電気変色層１３をバリアユニット１４によって形成された空間領域にパッケージすることができ、バリアユニット１４はフォトレジストである。
【０１０２】
図１２、１３に示した本発明実施例４の立体分解態様図と断面視図を参照して説明する。
本例では実施例２と比べて、第１透明基板１１上は複数に間隔置きに第１透明導電素子１１１を配置して、モジュールの製造工程を簡素化するものである。
さらに、間隔置きに配列された電気変色層１３の間に、複数のバリアユニット１４を設け（図１４に示す）、構造強度の強化および電気変色層１３を仕切る。特に注意したいことは、各電気変色層１３とも同時に２つの異なる電位の第１透明導電素子１１１に接触必要がある。そのうち一つの設置方式は、本発明実施例４の透明導電素子の構造態様図である図１５に示すように、対向に設置された第１透明導電素子１１１のペアは、複数に間隔置きに配列された電気変色層１３に対応して取付け、各電気変色層１３を異なる電位の第１透明導電素子１１１に取り付ける。なお、図示した形態は例示の目的であり、本発明の実施を限定するものではない。その他の変化及び修飾は本発明の請求範疇に含める。
【０１０３】
図１６に示した本発明実施例６の断面視図を参照して説明する。
その構造は第１透明導電素子１１１をそのままバリアユニット充てることによって、電気変色層１３を仕切る機能を実現すると共に、電気変色層１３と第１透明導電素子１１１との接触面積を増やすことができる。
図１７に示した本発明の第１透明導電素子の構造上面図（その１）を参照して説明する。
図示のように、第１透明基板１１上に第１透明導電素子１１１を交差して間隔置きに配置し、隣り合う第１透明導電素子１１１の間に異なる電位を持たせて電圧差を形成する。
図１８、１９に示した本発明の透明導電素子の構造立体図（その１、２）を参照して説明する。第１透明導電素子１１１は仕切り板の態様（図１８に示す）、または複数の収容溝（図１９に示す）を形成して、電気変色層１３を各収容溝に取り付ける。特に注意したいことは、異なる電位の第１透明導電素子１１１は互いに接触しておらず、かつ交差し間隔置きに設置されている。
【０１０４】
前記図１７に示す構造は、ある状況において、電気変色層１３は正極側にあり、図示の左側の電極のように、電場効果によって正極側近傍の変色効果は時間の経過に従い、次第に褪色して行き、負極側と色差が形成される。前述問題を解決するため、第１透明導電素子１１１は図２０に示すような構造に設計することができる。この図は、透明導電素子の構造上面図（その２）である。負電圧を帯びた第１透明導電素子１１１はＳ字型により、正電圧を帯びる第１透明導電素子１１１を被せる。
【０１０５】
図２１に示した本発明実施例７の断面視図を参照して説明する。第１透明導電素子１１１と第２透明導電素子１２１を複数に間隔置きに第１透明基板１１と第２透明基板１２の表面に設けると共に、第１透明基板１１と第２透明基板１２との間に複数の空間領域を形成する。電気変色層１３を前記複数の空間領域に設ける。この目的は、第１透明導電素子１１１と第２透明導電素子１２１をバリアユニットにする。
図２２、２３に示した本発明実施例７の透明導電素子の構造上面図と構造立体図を参照して説明する。第１透明導電素子１１１と第２透明導電素子１２１は交差して間隔置きに配列され、かつ第１透明導電素子１１１に正電圧を印加し、第２透明導電素子１２１に負電圧を印加する。逆の場合も同じである。条片状に配列した第１透明導電素子１１１と第２透明導電素子１１２との間に電圧差を形成する。本発明の設置方式は、例示の目的であり、その他の修飾及び変化は、本発明の請求範疇に含める。
【０１０６】
図２４、２５に示した本発明の実施例８、９の断面視図を参照して説明する。本発明の電気変色層１３の変色効果は溶液の濃度、電位差、溶液の極性、ｐＨ値、両極間の距離および誘電係数などの要素によって、それぞれの効果が表される。図示のように、第１透明基板１１の表面に複数に間隔置きに配列した第１透明導電素子１１１を設けられている。第１透明導電素子１１１は交互に正、負電圧を印加することによって、第１透明基板１１と第２透明基板１２との間の電気変色層１３は負極の第１透明導電素子１１１を被せて変色を引き起こす。図２４に示すように、溶液形の電気変色層１３を負極の第１透明導電素子１１１表面または周縁部に変色させるため、第２透明基板１２の下部表面に第２透明導電素子１２１を増設し、かつ第２透明導電素子１２１は正電圧のみを提供する。これにより、電気変色層１３の変色区域は負極の第１透明導電素子１１１に制限される。
【０１０７】
引き続き、図２６に示した本発明実施例１１、１２の断面視図を参照して説明する。第１透明基板１１上に複数に間隔置きに配列された第１透明導電素子１１１を設け、第１透明導電素子１１１は交互に正、負電圧を提供する。第１透明導電素子１１１の表面に複数のバリアユニット１４を敷設し、それぞれ第１透明導電素子１１１の表面を完全に被せることにより、電気変色層１３は電源を提供受けたとき、各正、負電圧の第１透明導電素子１１１の間に変色を引き起こし、電気変色層１３は第１透明導電素子１１１の壁面に寄り掛かり変色を引き起こす。よって、バリアユニット１４は電気変色層１３が第１透明導電素子１１１の上部表面への寄り掛かりを阻止することによって、変色機能を実現する。その材料はフォトレジストである。
図２６に示した本発明実施例１０もう一つの変形を参照して説明する。電気変色層１３が変色するときに正、負電圧を帯びる第１透明導電素子１１１の間に抑制するため、第２透明基板１２の下部表面に少なくとも一つの第２透明導電素子１２１を設け、かつ第２透明導電素子１２１は正電圧のみを提供し、電気変色層１３の変色領域を制限する。
【０１０８】
図２７、２８に示した本発明実施例１２、１３の断面視図を参照して説明する。図示の設置方式は、図２３に示す実施例８に比べ、実施例８は大面積により基板の表面に敷設するに対し、図２７に示す実施例１１では、第１透明導電素子１１１を細長い仕切り板の態様により第１透明基板１１の表面に設けるが、仕切り板と第２透明基板１２に空間を残され、電気変色層１３が第１透明基板１１と第２透明基板１２によってパッケージされた空間において自由に流動できる。電気の印加方式も交互に正、負電圧を印加する。電気変色層１３が負極の第１透明導電素子１１１の周縁部を被せて、変色を引き起こす。図２９に示すように、溶液形の電気変色層１３を負極の第１透明導電素子１１１の表面または周縁部で精確に変色させるため、第２透明基板１２の下部表面に第２透明導電素子１２１を増設し、かつ第２透明導電素子１２１は正電圧のみを提供する。これにより、電気変色層１３の変色領域を負極の第１透明導電素子１１１に制限しておく。
【０１０９】
前述とおり、本発明の表示装置によれば、電気変色モジュール１を映像表示モジュール２と組み合わせる。すなわち、電気変色モジュール１は映像表示モジュール２の映像投射面に取付ける。映像表示モジュール２は表示処理した後の多重映像（左目用の映像Ｌと右目用の映像Ｒ）を表示するときは、電気変色層１３を複数に間隔置きに配列した遮光区域を介在するため、肉眼で視聴するときは、干渉縞のない立体映像を形成することができる。
【０１１０】
以上に説明したものは、本発明の好ましい実施例であり、本発明の実施範疇に制限を加わるものではない。当技術に熟知するものは、本発明の精神と範疇を逸脱されない、いかなる等効果変化と修飾とも、本発明の特許申請範囲に含める。
【０１１１】
以上に説明された通り、本発明の有機と無機材料を結合した電気変色モジュールとそのモジュールを結合した表示装置は特許の発明性を有し、産業上の利用価値を有する。
【符号の説明】
【０１１２】
１・・・・・・電気変色モジュール
１１・・・・・第１透明基板
１１１・・・・第１透明導電素子
１２・・・・・第２透明基板
１２１・・・・第２透明導電素子
１３・・・・・電気変色層
１４・・・・・バリアユニット
２・・・・・・映像表示モジュール
３・・・・・・電気変色モジュール
３１・・・・・第１透明基板
３１１・・・・第１透明導電素子
３２・・・・・第２透明基板
３２１・・・・第２透明導電素子
３３・・・・・電気変色層
３４・・・・・電解質層
【図１】
2012042922.tif 000003
【図２】
2012042922.tif 000004
【図３】
2012042922.tif 000005
【図４】
2012042922.tif 000006
【図５】
2012042922.tif 000007
【図６】
2012042922.tif 000008
【図７】
2012042922.tif 000009
【図８】
2012042922.tif 000010
【図９】
2012042922.tif 000011
【図１０】
2012042922.tif 000012
【図１１】
2012042922.tif 000013
【図１２】
2012042922.tif 000014
【図１３】
2012042922.tif 000015
【図１４】
2012042922.tif 000016
【図１５】
2012042922.tif 000017
【図１６】
2012042922.tif 000018
【図１７】
2012042922.tif 000019
【図１８】
2012042922.tif 000020
【図１９】
2012042922.tif 000021
【図２０】
2012042922.tif 000022
【図２１】
2012042922.tif 000023
【図２２】
2012042922.tif 000024
【図２３】
2012042922.tif 000025
【図２４】
2012042922.tif 000026
【図２５】
2012042922.tif 000027
【図２６】
2012042922.tif 000028
【図２７】
2012042922.tif 000029
【図２８】
2012042922.tif 000030
【図２９】
2012042922.tif 000031